FR 2770140 A1 19990430 FR 9713277 A 19971023 CORDE SYNTHETIQUE COMPOSITE POUR RAQUETTE DE TENNIS La presente invention a pour objet une corde synthétique composite, destinée en particulier, mais non exclusivement, au cordage de raquettes de tennis. On connaît déjà des cordes synthétiques composites. Dans FR-A-2 491 098, est décrit une corde synthétique à deux composants: des fils multifilaments de polyamide et du polyuréthane, les multifilaments étant intégrés dans une matrice de polyuréthane. Le liant de polyuréthane, dont l'allongement de rupture est très supérieur à celui du polyamide, permet d'obtenir avec une structure particulière de la corde, une résistance à la rupture élevée et une dureté moyenne se traduisant par un retour rapide de la corde dans sa position initiale après l'impact d'une balle. Par ailleurs, sont apparues des raquettes de tennis à cadre rigide, grâce à un choix judicieux des matériaux (carbone, bore etc...), et surtout à l'adoption de section beaucoup plus épaisses. Dans ces raquettes, le cadre ne se déforme pratiquement plus sous l'impact d'une balle, contrairement à ce qui se produisait précédemment. C'est donc le cordage qui va devoir absorber tous les efforts dus à l'impact de la balle. Dans ces conditions, les cordes bougent moins, et l'usure par abrasion due au frottement des cordes les unes sur les autres, notamment dans le cas des "lifts", coups au cours desquels les montants se déplacent sur les travers, est nettement réduite. Par contre, se développe et devient prépondérant le phénomène d'indentation, phénomène d'usure localisé qui se traduit par l'apparition de cuvettes dans les travers, cuvettes qui diminuent très rapidement la section de la corde et provoquent sa rupture. Ce phénomène est d'autant plus important que la corde est plus dure. Ainsi, avec de tels cadres, et avec des cordes constituées de monofilaments, les joueurs disent que le cordage "explose". En fait, il s'agit de la rupture d'un ensemble de cordes creusées de cuvettes résultant du frottement des cordes les unes sur les autres. Le même phénomène existe, bien qu'atténué, avec une corde du type de celle décrite dans le brevet précédent. En effet, cette corde présente une surface extérieure de polyuréthane, moins dure que celle des fils monofilaments et, par suite, plus résistante à l'indentation que les cordes à base de monofilaments. La présente invention a pour objet d'utiliser cet avantage et d'allonger considérablement la durée de vie des cordages de tennis, même employés avec des raquettes à cadre rigide. Selon la présente invention, la corde composite synthétique, notamment pour raquette de tennis, comprenant des fils d'une première matière synthétique et un liant en une seconde matière synthétique imprégnant à coeur, réunissant et recouvrant lesdites fils enroulés en spirale, le point de fusion du liant étant inférieur à celui des fils et son allongement à la rupture très supérieur, lesdites fils étant constitués de multifilaments, est caractérisée en ce que des monofilaments sont disposés au centre de la corde. Les monofilaments centraux sont de préférence des monofilaments oblongs à très haute ténacité, dont la section est de forme générale rectangulaire à bords arrondis. Ils constituent en quelque sorte une âme de la corde. De préférence, ils sont entourés par un nombre limité, par exemple de quatre monofilaments à section circulaire constituant un bouclier anti-usure complémentaire au liant formant l'écorce de la corde et permettant à celle-ci de mieux résister, de durer plus longtemps quel que soit le type d'usure : lift, jeu à plat, et plus particulièrement, l'indentation. Par rapport à une corde construite selon les enseignements du brevet FR-A-2 491 098, une durée de vie supérieure de 30 à 40% a été constatée pour chacun des joueurs testés, l'usure des cordes dépendant, bien entendu, du type de jeu pratiqué et variant avec chaque joueur. D'autres caractéristiques et avantages de l'invention apparaîtront au cours de la description qui va suivre d'un mode particulier de réalisation, donné uniquement à titre d'exemple non limitatif, en regard des dessins qui représentent: - la figure 1, une section transversale d'une corde selon la présente invention. - la figure 2, une vue schématique du procédé de construction d'une telle corde. Sur la figure 1, on voit que la corde selon l'invention est composée de polyuréthane 1, formant la matrice de la corde et imprégnant et entourant les multifilaments et les monofilaments. Le polyuréthane se trouve entre les multifilaments 2, les monofilaments centraux 3 et les monofilaments extérieurs 4, et constitue ainsi un ensemble homogène. I1 constitue également l'écorce ou couche enveloppe extérieure de la corde. A l'intérieur de la matrice des multifilaments sont répartis, au centre de la masse de ceux-ci, des monofilaments 3 oblongs qui, dans l'exemple représenté, sont au nombre de deux. La périphérie des quatre monofilaments 3 est voisine de l'enveloppe 5 des multifilaments. Le nombre de monofilaments 4 peut varier de trois à six. Mais dans tous les cas, les monofilaments 4 sont solidaires de la matrice de multifilaments. En effet, il est essentiel que les monofilaments 4 soient solidement ancrés au voisinage de la périphérie des multifilaments pour se trouver au contact de la corde adjacents après usure du polyuréthane. Ainsi, dans le phénomène d'usure et d'indentation, les monofilaments 4 vont intervenir après usure du polyuréthane pour protéger les multifilaments 2 et les monofilaments 3 chargés essentiellement du travail dynamique de la corde. La corde selon l'invention, par ailleurs rigidifiée par la présence de monofilaments, est plus facile à corder. Les multifilaments 2, de même que les monofilaments 3 et 4, sont constitués par du polyamide connu sous la désignation "Nylon.66", dont la dureté shore "D" est de 85, alors que la dureté shore "D" du polyuréthane est notablement inférieure. Le procédé de fabrication par retordage d'une telle corde est analogue à celui qui a été décrit dans le brevet mentionné précédemment, c'est-à-dire qu'il y a enduction des monofilaments et des multifilaments avant retordage avec un taux de torsion de 50 à 200 tours/mètre, la corde étant, après retordage et évaporation du solvant, passée à travers une filière de régularisation de contour et d'évacuation du polyuréthane en excès. Sur la figure 2, on voit que les bobines 2 de multifilaments, les bobines de monofilaments oblongs 3 les bobines de monofilaments circulaires 4 sont montées sur un plateau tournant 7 sur lequel les fils sont enduits par une solution de polyuréthane. Les fils 2,3 et 4 passent dans un four 8 qui évapore le solvant et prépolymérise le polyuréthane. Puis les fils sont moulinés dans un anneau 9 et le liant est définitivement polymérisé dans un four 10. La corde peut ainsi être construite en une seule opération et sans reprises. EXEMPLE : La corde représentée sur la figure 1 est d'un diamètre de 1,30mm et présente une résistance à la rupture supérieure à 80 daN. Son allongement de rupture est de l'ordre de 25%, et sa masse de 1,5 gramme par mètre. Elle se compose de deux monofilaments oblongs de 2.200 décitex chacun, de quatre monofilaments de 380 décitex chacun dont le diamètre est de 20/lOOè de mm. et de quatre fils multifilaments incluant 140 filaments chacun dont le diamètre est de 28 microns. L'ensemble des fils est retordu à raison de 80 tours/mètre. Bien que, dans la description qui précède, les multifilaments et les monofilaments soient en polyamide, cette matière peut être remplacée par toute autre matière synthétique présentant une bonne résistance à l'abrasion telle que du polyester, par exemple. Les fils monofilaments centraux peuvent être de section quelconque à condition de présenter un coté plat de manière à ce que le contact entre les deux fils puisse se faire sur une surface non ponctuelle et il va de soi que de nombreuse variantes peuvent être introduites, notamment par substitution de moyens techniquement équivalents sans pour autant sortir du cadre de l'invention. REVENDICATIONS 1 Corde composite synthétique, notamment pour raquette de tennis, comprenant des fils (2) d'une première matière synthétique et un liant (1) en une seconde matière synthétique imprégnant à coeur, réunissant et recouvrant lesdites fils enroulées en spirale, le point de fusion du liant étant inférieur à celui des fils et son allongement à la rupture très supérieur, lesdites fils étant constituée de multifilaments, caractérisée en ce que des monofilaments (3), présentant au moins un côté plat, sont disposés au centre de la corde. 20 Corde composite selon la revendication 1, caractérisée en ce que les monofilaments (3) disposés au centre de la corde sont des monofilaments oblongs. 30 Corde composite selon la revendication 1 ou 2, caractérisée en ce que des monofilaments à section circulaire (4) sont disposés autour des monofilaments oblongs (3). 40 Corde composite selon l'une des revendications 1 à 3, caractérisée en ce que les monofilaments (3,4) et les fils multifilaments (2) sont en polyamide, le liant étant constitué par du polyuréthane. 50 Corde composite selon l'une des revendications 1 à 4, caractérisée en ce qu'elle inclût deux monofilaments oblongs (3) de 2200 décitex, quatre monofilaments (4) de 380 décitex et quatre fils multifilaments (2) incluant 140 filaments.